【手続補正書】
【提出日】平成26年8月13日(2014.8.13)
【手続補正１】
【補正対象書類名】特許請求の範囲
【補正対象項目名】全文
【補正方法】変更
【補正の内容】
【特許請求の範囲】
【請求項１】
酸素化炭化水素を処理して酸素を除去し、水素異性化および／または脱蝋された炭化水素の生成物を形成する方法であって、以下の工程：
（１）供給原料を提供する工程であって、前記供給原料が、（ｉ）少なくとも１．２重量％の酸素含量および（ｉｉ）少なくとも５０ｐｐｍの含水量を含み、前記供給原料が、少なくとも６個の炭素を含む化合物を少なくとも１５重量％含む、工程と、
（２）（ａ）前記供給原料を少なくとも部分的に脱酸素化するのに十分な条件下、または（ｂ）前記供給原料を少なくとも部分的に水素異性化および／または脱蝋するのに十分な条件下、あるいは（ｃ）（ａ）および（ｂ）の双方に十分な条件下で、前記供給原料を触媒組成物と接触させて生成物を形成する工程と
を含み、
前記生成物は、
（ｉｉｉ）前記供給原料の酸素含量よりも少なくとも３０％低い酸素含量と、
（ｉｖ）前記供給原料のイソパラフィン含量よりも少なくとも２０％高いイソパラフィン含量、
（ｖ）前記生成物のディーゼル沸点範囲の留分の流動点が−１０℃以下であること、および
（ｖｉｉ）前記生成物のディーゼル沸点範囲の留分の曇点が−５℃以下であること
のうちの１つ又は複数とを示し、
前記触媒組成物は、水素異性化および／または脱蝋が可能であり、かつＺＳＭ−５、ＺＳＭ−２３、ＺＳＭ−４８およびそれらの組み合わせからなる群から選択されるゼオライト支持体と、前記支持体上に付着する、白金および／またはパラジウムを含むＶＩＩＩ族貴金属、あるいはニッケル、コバルト、鉄およびそれらの組み合わせを含むＶＩＩＩ族非貴金属と、モリブデンおよび／またはタングステンを含むＶＩＢ族金属との組み合わせのいずれかを含む少なくとも１つの活性金属化合物と、親水性で水熱安定性のバインダーとを含み、前記バインダーが、
（Ａ）チタン、ジルコニウム、バナジウム、モリブデン、マンガンおよびセリウムから選択される１つ又は複数の金属の酸化物、炭化物、窒化物、リン化物、硫化物またはそれらの組み合せ、
（Ｂ）活性炭、および／または
（Ｃ）チタン、ジルコニウム、バナジウム、モリブデン、マンガンおよびセリウムから選択される１つ又は複数の金属が付着する炭素
のうちの１つ又は複数を含む、
方法。
【請求項２】
前記親水性で水熱安定性のバインダーが、ジルコニア、バナジア、チタニア、酸化モリブデン、酸化マンガン、酸化セリウム、炭素またはそれらの組み合わせを含む、請求項１に記載の方法。
【請求項３】
前記親水性で水熱安定性のバインダーが、チタニアを含む、請求項２に記載の方法。
【請求項４】
前記ゼオライト支持体が、ＺＳＭ−２３、ＺＳＭ−４８またはそれらの組み合わせを含む、請求項１に記載の方法。
【請求項５】
前記接触工程の条件が、
約５５０°Ｆ（約２８８℃）〜約８００°Ｆ（約４２７℃）の重量平均床温度、
約３５０ｐｓｉｇ（約２．４ＭＰａｇ）〜約２０００ｐｓｉｇ（約１３．８ＭＰａｇ）の全圧、
約０．１ｈｒ−１〜約２０ｈｒ−１のＬＨＳＶ、および
純粋な水素に基づく約５００ｓｃｆ／ｂｂｌ（約８５Ｎｍ３／ｍ３）〜約１００００ｓｃｆ／ｂｂｌ（約１７００Ｎｍ３／ｍ３）の水素処理ガス速度
のうちの１つ又は複数を含む、請求項１に記載の方法。
【請求項６】
前記接触工程が、前記供給原料を少なくとも部分的に脱酸素化すること、および前記供給原料を少なくとも部分的に水素異性化および／または脱蝋することの双方に十分であること、
前記生成物の酸素含量が、前記供給原料の酸素含量よりも少なくとも５０％低いこと、
前記イソパラフィン含量が、前記供給原料のイソパラフィン含量よりも少なくとも３０％高いこと、
少なくとも９０重量％が約１９３℃〜約３６０℃の沸点を有するディーゼル留分の流動点が−１５℃以下であること、および
少なくとも９０重量％が約１９３℃〜約３６０℃の沸点を有するディーゼル留分の曇点が−１０℃以下であること
のうちの１つ又は複数が満たされる、請求項１に記載の方法。
【請求項７】
前記触媒組成物が、ＺＳＭ−４８触媒と、前記ＺＳＭ−４８触媒の重量に基づいて約０．１重量％〜約３．０重量％の金属含量を与えるのに十分な量のパラジウム源または白金源と、チタニアバインダーとから本質的になる、請求項１に記載の方法。
【請求項８】
前記触媒組成物が、ＺＳＭ−４８触媒と、前記ＺＳＭ−４８触媒の重量に基づいて約０．５重量％〜約２０重量％のＶＩＩＩ族金属含量を与えるのに十分な量のニッケル、コバルト、鉄およびそれらの組み合わせから選択されるＶＩＩＩ族非貴金属源と、必要に応じて、前記ＺＳＭ−４８触媒の重量に基づいて約３重量％〜約２５重量％のＶＩＢ族金属含量を与えるのに十分な量のモリブデンおよび／またはタングステンから選択されるＶＩＢ族金族源と、チタニアバインダーとから本質的になる、請求項１に記載の方法。
【請求項９】
前記供給原料が、少なくとも１．２重量％の酸素含量、少なくとも２重量％の含水量、前記生成物のイソパラフィン含量よりも少ないイソパラフィン含量、および少なくとも１２個の炭素を含む少なくとも３０重量％の化合物のうち、１つ又は複数を含む、請求項１に記載の方法。
【請求項１０】
前記供給原料の少なくとも５０重量％が、再生可能な資源によって生成される酸素化物および／または炭化水素を含む、請求項１に記載の方法。
【請求項１１】
前記再生可能な資源が、藻類を含む、請求項１０に記載の方法。
【請求項１２】
前記供給原料の少なくとも９０重量％が、約１９３℃〜約３６０℃の沸点を有し得る、請求項１に記載の方法。
【請求項１３】
以下の工程：
（１）供給原料を提供する工程であって、前記供給原料が、（ｉ）少なくとも１．２重量％の酸素含量および（ｉｉ）少なくとも２重量％の含水量を含み、前記供給原料が、分岐した（イソ）パラフィン含量を有し、かつ前記供給原料が、少なくとも１２個の炭素を含む化合物を少なくとも１５重量％含む、工程と、
（２）（ａ）前記供給原料を少なくとも部分的に脱酸素化するのに十分な条件下、または（ｂ）前記供給原料を少なくとも部分的に水素異性化および／または脱蝋するのに十分な条件下、あるいは（ｃ）（ａ）および（ｂ）の双方に十分な条件下で、前記供給原料を触媒組成物と接触させて生成物を形成する工程と
を含み、
前記生成物が、
（ｉｖ）前記供給原料の酸素含量よりも少なくとも３０％低い酸素含量と、
（ｖ）前記供給原料のイソパラフィン含量よりも少なくとも２０％高いイソパラフィン含量、
（ｖｉ）０．５重量％未満のＣ１４〜Ｃ２０のｎ−パラフィン含量、
（ｖｉｉ）前記生成物のディーゼル沸点範囲の留分の流動点が−１０℃以下であること、および
（ｖｉｉｉ）前記生成物のディーゼル沸点範囲の留分の曇点が−５℃以下であること
のうちの１つ又は複数とを示し、そして、
前記触媒組成物が、水素異性化および／または脱蝋が可能であり、かつＺＳＭ−５、ＺＳＭ−２３、ＺＳＭ−４８およびそれらの組み合わせからなる群から選択されるゼオライト支持体と、前記支持体上に付着する、白金および／またはパラジウムを含むＶＩＩＩ族貴金属、あるいはニッケル、コバルト、鉄およびそれらの組み合わせを含むＶＩＩＩ族非貴金属と、モリブデンおよび／またはタングステンを含むＶＩＢ族金属との組み合わせのいずれかを含む少なくとも１つの活性金属化合物と、親水性で水熱安定性のバインダーとを含み、前記バインダーが、
（Ａ）チタン、ジルコニウム、バナジウム、モリブデン、マンガンおよびセリウムから選択される１つ又は複数の金属の酸化物、炭化物、窒化物、リン化物、硫化物またはそれらの組み合わせ、
（Ｂ）活性炭、および／または
（Ｃ）チタン、ジルコニウム、バナジウム、モリブデン、マンガンおよびセリウムから選択される１つ又は複数の金属が付着する炭素、
のうちの１つ又は複数を含む、
請求項１に記載の方法。
【請求項１４】
前記工程（２）の生成物は、それ自体が輸送用燃料生成物であるか、および／または輸送用燃料のブレンド成分としてプールに送られ、前記輸送用燃料生成物および／またはプールが、ディーゼル用、灯油用および／またはジェット用の燃料を含む、請求項１に記載の方法。